【手続補正書】
【提出日】平成18年4月13日(2006.4.13)
【手続補正１】
【補正対象書類名】明細書
【補正対象項目名】発明の名称
【補正方法】変更
【補正の内容】
【発明の名称】発光ダイオード
【手続補正２】
【補正対象書類名】明細書
【補正対象項目名】特許請求の範囲
【補正方法】変更
【補正の内容】
【特許請求の範囲】
【請求項１】  （Ａ）ＳｉＨ基と反応性を有する炭素−炭素二重結合を１分子中に少なくとも２個含有する有機化合物、
（Ｂ）１分子中に少なくとも２個のＳｉＨ基を含有する化合物、
（Ｃ）ヒドロシリル化触媒、
（Ｄ）シランカップリング剤及び／又はエポキシ基含有化合物、並びに、
（Ｅ）シラノール縮合触媒
を含有することを特徴とする硬化性組成物を硬化させてなる硬化物を有する発光ダイオード。
【請求項２】  （Ｅ）成分が、有機アルミニウム化合物及び／又はほう酸エステルである請求項１記載の発光ダイオード。
【請求項３】  （Ｄ）成分が、分子中にエポキシ基、メタクリル基、アクリル基、イソシアネート基、イソシアヌレート基、ビニル基及びカルバメート基からなる群より選ばれる少なくとも１個の官能基と加水分解性ケイ素基を有するシランカップリング剤である、請求項１又は２記載の発光ダイオード。
【請求項４】  （Ｄ）成分が、分子中にエポキシ基と加水分解性ケイ素基を有するシランカップリング剤である、請求項１又は２記載の発光ダイオード。
【請求項５】  （Ｅ）成分が、アルミニウムキレート化合物及び／又はアルミニウムアルコラート化合物である、請求項１〜４のいずれか１項に記載の発光ダイオード。
【請求項６】  （Ｅ）成分が、アルミニウムエチルアセトアセテートジイソプロピレート、アルミニウムエチルアセトアセテートジイソブチレート、アルミニウムトリス（エチルアセトアセテート）、アルミニウムビスエチルアセトアセテートモノアセチルアセトネート及びアルミニウムトリス（アセチルアセトネート）からなる群より選ばれる少なくとも１種類である、請求項１〜４のいずれか１項に記載の発光ダイオード。
【請求項７】  （Ｅ）成分が、ほう酸トリノルマルオクタデシル、ほう酸トリノルマルオクチル、ほう酸トリノルマルブチル、ほう酸トリイソプロピル、ほう酸トリノルマルプロピル、ほう酸トリエチル及びほう酸トリメチルからなる群より選ばれる少なくとも１種類である、請求項１〜４のいずれか１項に記載の発光ダイオード。
【請求項８】  （Ａ）成分が、下記一般式（Ｉ）
【化１】
2004292779.tif 000001
（式中Ｒ１は炭素数１〜５０の一価の有機基を表し、それぞれのＲ１は異なっていても同一であってもよい。）で表される化合物である、請求項１〜７のいずれか１項に記載の発光ダイオード。
【請求項９】  （Ａ）成分がトリアリルイソシアヌレートであり、（Ｂ）成分が１，３，５，７−テトラメチルシクロテトラシロキサンとトリアリルイソシアヌレートの反応物である、請求項１〜７のいずれか１項に記載の発光ダイオード。
【請求項１０】  （Ａ）成分として、下記一般式（ＩＩ）
【化２】
2004292779.tif 000002
（式中Ｒ２は、水素原子、又は、ヒドロシリル化反応可能な官能基を持たない有機基を表す。）で表される化合物を含有する、請求項１〜７のいずれか１項に記載の発光ダイオード。
【請求項１１】  （Ａ）成分として、さらにトリアリルイソシアヌレートを含有する、請求項１０記載の発光ダイオード。
【請求項１２】  Ｒ２が、水素原子、又は、炭素数１〜５０の一価の有機基である、請求項１０又は１１記載の発光ダイオード。
【請求項１３】  （Ａ）成分の２０重量％以上を、一般式（ＩＩ）で表される化合物が占める、請求項１０〜１２のいずれか１項に記載の発光ダイオード。
【請求項１４】  一般式（ＩＩ）で表される化合物はジアリルモノグリシジルイソシアヌレートである、請求項１１〜１３のいずれか１項に記載の発光ダイオード。
【請求項１５】  （Ｂ）成分が、１，３，５，７−テトラメチルシクロテトラシロキサンとトリアリルイソシアヌレートの反応物である、請求項１４記載の発光ダイオード。
【請求項１６】  （Ｂ）成分が、下記一般式（ＩＩＩ）
【化３】
2004292779.tif 000003
（式中Ｒ３は、水素原子、又は、ヒドロシリル化反応可能な官能基を持たない有機基を表す。）で表される化合物と１分子中に少なくとも２個のＳｉＨ基を有する化合物をヒドロシリル化反応して得ることができる化合物、及び／又は、下記一般式（ＩＶ）
【化４】
2004292779.tif 000004
（式中Ｒ４は、水素原子、又は、ヒドロシリル化反応可能な官能基を持たない有機基を表し、それぞれのＲ４は同一であっても異なっていてもよい。）で表される化合物と１分子中に少なくとも３個のＳｉＨ基を有する化合物をヒドロシリル化反応して得ることができる化合物を含有する、請求項１〜１５のいずれか１項に記載の発光ダイオード。
【請求項１７】  Ｒ３及びＲ４が、水素原子、又は、炭素数１〜５０の一価の有機基である、請求項１６記載の発光ダイオード。
【請求項１８】  （Ｂ）成分が、１，３，５，７−テトラメチルシクロテトラシロキサンとジアリルモノグリシジルイソシアヌレートの反応物、及び／又は、１，３，５，７−テトラメチルシクロテトラシロキサンとモノアリルジグリシジルイソシアヌレートの反応物を含有する、請求項１６記載の発光ダイオード。
【請求項１９】  （Ｂ）成分として、１，３，５，７−テトラメチルシクロテトラシロキサンとジアリルモノグリシジルイソシアヌレートの反応物、及び／又は、１，３，５，７−テトラメチルシクロテトラシロキサンとモノアリルジグリシジルイソシアヌレートの反応物のみを含有する、請求項１６記載の発光ダイオード。
【請求項２０】  （Ａ）成分がトリアリルイソシアヌレートである、請求項１６〜１９のいずれか１項に記載の発光ダイオード。
【請求項２１】  （Ａ）成分が、トリアリルイソシアヌレートとジアリルモノグリシジルイソシアヌレートの混合物である、請求項１６〜１９のいずれか１項に記載の発光ダイオード。
【請求項２２】  発光素子と、該発光素子が配される外部電極が上面に形成された基板と、該基板上に接して設けられるモールド部材と、を備える発光ダイオードであって、
前記基板と前記モールド部材との接触面を１００％とした場合において、前記外部電極と前記モールド部材との接触面は５０％〜９０％であると共に、
前記モールド部材は、
（Ａ）ＳｉＨ基と反応性を有する炭素−炭素二重結合を１分子中に少なくとも２個含有する有機化合物、
（Ｂ）１分子中に少なくとも２個のＳｉＨ基を含有する化合物、
（Ｃ）ヒドロシリル化触媒、
（Ｄ）シランカップリング剤及び／又はエポキシ基含有化合物、並びに、
（Ｅ）シラノール縮合触媒
を含有する硬化性組成物の硬化物であることを特徴とする発光ダイオード。
【請求項２３】  基板は、半結晶性ポリマー樹脂を含有する組成物から形成されたものである、請求項２２記載の発光ダイオード。
【請求項２４】  発光素子と、該発光素子が配される底面と側壁とからなる開口部を有するパッケージと、前記開口部を封止するモールド部材と、を備える発光ダイオードであって、
前記パッケージは、前記開口部底面において外部電極の一端部が露出するように成形樹脂にて一体成形されてなるものであり、
前記開口部底面の面積を１００％とした場合において、前記開口部底面にて露出される外部電極の占有面積は５０〜９０％であると共に、
前記モールド部材は、
（Ａ）ＳｉＨ基と反応性を有する炭素−炭素二重結合を１分子中に少なくとも２個含有する有機化合物、
（Ｂ）１分子中に少なくとも２個のＳｉＨ基を含有する化合物、
（Ｃ）ヒドロシリル化触媒、
（Ｄ）シランカップリング剤及び／又はエポキシ基含有化合物、並びに、
（Ｅ）シラノール縮合触媒
を含有する硬化性組成物の硬化物であることを特徴とする発光ダイオード。
【請求項２５】  パッケージは、開口部底面において正の外部電極と負の外部電極との各端部が所定の間隔を隔てて露出するように成形樹脂にて一体成形されてなるものであり、
前記開口部底面において露出される各外部電極は、パッケージの成形樹脂が露出されてなる少なくとも一対の樹脂露出部を有するものである、請求項２４記載の発光ダイオード。
【請求項２６】  パッケージの成形樹脂は、半結晶性ポリマー樹脂を含有する組成物である、請求項２４又は２５記載の発光ダイオード。
【請求項２７】  （Ｄ）成分が、分子中にエポキシ基、メタクリル基、アクリル基、イソシアネート基、イソシアヌレート基、ビニル基及びカルバメート基からなる群より選ばれる少なくとも１個の官能基と加水分解性ケイ素基を有するシランカップリング剤である、請求項２２〜２６のいずれか１項に記載の発光ダイオード。
【請求項２８】  （Ｅ）成分が、有機アルミニウム化合物及び／又はほう酸エステルである、請求項２２〜２７のいずれか１項に記載の発光ダイオード。
【請求項２９】  （Ｅ）成分が、アルミニウムエチルアセトアセテートジイソプロピレート、アルミニウムエチルアセトアセテートジイソブチレート、アルミニウムトリス（エチルアセトアセテート）、アルミニウムビスエチルアセトアセテートモノアセチルアセトネート及びアルミニウムトリス（アセチルアセトネート）からなる群より選ばれる少なくとも１種類である、請求項２２〜２７のいずれか１項に記載の発光ダイオード。
【請求項３０】  （Ｅ）成分が、ほう酸トリノルマルオクタデシル、ほう酸トリノルマルオクチル、ほう酸トリノルマルブチル、ほう酸トリイソプロピル、ほう酸トリノルマルプロピル、ほう酸トリエチル及びほう酸トリメチルからなる群より選ばれる少なくとも１種類である、請求項２２〜２７のいずれか１項に記載の発光ダイオード。
【請求項３１】  （Ａ）成分がトリアリルイソシアヌレートであり、（Ｂ）成分が１，３，５，７−テトラメチルシクロテトラシロキサンとトリアリルイソシアヌレートの反応物である、請求項２２〜３０のいずれか１項に記載の発光ダイオード。
【請求項３２】  硬化性組成物が、（Ａ）成分として、下記一般式（ＩＩ）
【化５】
2004292779.tif 000005
（式中Ｒ２は、水素原子、又は、ヒドロシリル化反応可能な官能基を持たない有機基を表す。）で表される化合物を含有する、請求項２２〜３０のいずれか１項に記載の発光ダイオード。
【請求項３３】  硬化性組成物が、（Ａ）成分として、さらにトリアリルイソシアヌレートを含有する、請求項３２記載の発光ダイオード。
【請求項３４】  （Ａ）成分の２０重量％以上を、一般式（ＩＩ）で表される化合物が占める、請求項３２又は３３記載の発光ダイオード。
【請求項３５】  一般式（ＩＩ）で表される化合物はジアリルモノグリシジルイソシアヌレートである、請求項３２〜３４のいずれか１項に記載の発光ダイオード。
【請求項３６】  （Ｂ）成分が、１，３，５，７−テトラメチルシクロテトラシロキサンとトリアリルイソシアヌレートの反応物である、請求項３５記載の発光ダイオード。
【請求項３７】  （Ｂ）成分が、下記一般式（ＩＩＩ）
【化６】
2004292779.tif 000006
（式中Ｒ３は、水素原子、又は、ヒドロシリル化反応可能な官能基を持たない有機基を表す。）で表される化合物と１分子中に少なくとも２個のＳｉＨ基を有する化合物をヒドロシリル化反応して得ることができる化合物、及び／又は、下記一般式（ＩＶ）
【化７】
2004292779.tif 000007
（式中Ｒ４は、水素原子、又は、ヒドロシリル化反応可能な官能基を持たない有機基を表し、それぞれのＲ４は同一であっても異なっていてもよい。）で表される化合物と１分子中に少なくとも３個のＳｉＨ基を有する化合物をヒドロシリル化反応して得ることができる化合物を含有する、請求項２２〜３５のいずれか１項に記載の発光ダイオード。
【請求項３８】  （Ｂ）成分が、１，３，５，７−テトラメチルシクロテトラシロキサンとジアリルモノグリシジルイソシアヌレートの反応物、及び／又は、１，３，５，７−テトラメチルシクロテトラシロキサンとモノアリルジグリシジルイソシアヌレートの反応物を含有する、請求項３７記載の発光ダイオード。
【請求項３９】  硬化性組成物が、（Ｂ）成分として、１，３，５，７−テトラメチルシクロテトラシロキサンとジアリルモノグリシジルイソシアヌレートの反応物、及び／又は、１，３，５，７−テトラメチルシクロテトラシロキサンとモノアリルジグリシジルイソシアヌレートの反応物のみを含有する、請求項３７記載の発光ダイオード。
【請求項４０】  （Ａ）成分がトリアリルイソシアヌレートである、請求項３７〜３９のいずれか１項に記載の発光ダイオード。
【請求項４１】  （Ａ）成分が、トリアリルイソシアヌレートとジアリルモノグリシジルイソシアヌレートの混合物である、請求項３７〜３９のいずれか１項に記載の発光ダイオード。
【請求項４２】  発光素子と、該発光素子が配置される底面と側壁とからなる開口部を有するパッケージと、該開口部を封止するモールド部材と、を備える発光ダイオードであって、
前記パッケージは、前記開口部底面において外部電極の一端部が露出するように成形樹脂にて一体成形されてなるものであり、
前記開口部底面の面積を１００％とした場合において、前記開口部底面にて露出される前記外部電極の占有面積は５０％〜９０％であり、
前記モールド部材は、
（Ａ）ＳｉＨ基と反応性を有する炭素−炭素二重結合を１分子中に少なくとも２個含有する有機化合物、
（Ｂ）１分子中に少なくとも２個のＳｉＨ基を含有する化合物、及び、
（Ｃ）ヒドロシリル化触媒
を含有する硬化性組成物であって、
（Ａ）成分として、下記一般式（ＩＩ）
【化８】
2004292779.tif 000008
（式中Ｒ２は、水素原子、又は、ヒドロシリル化反応可能な官能基を持たない有機基を表す。）で表される化合物を含有することを特徴とする硬化性組成物を硬化させてなる硬化物
を含む発光ダイオード。
【請求項４３】  発光素子と、該発光素子が配置される底面と側壁とからなる開口部を有するパッケージと、該開口部を封止するモールド部材と、を備える発光ダイオードであって、
前記パッケージは、前記開口部底面において外部電極の一端部が露出するように成形樹脂にて一体成形されてなるものであり、
前記開口部底面の面積を１００％とした場合において、前記開口部底面にて露出される前記外部電極の占有面積は５０％〜９０％であり、
前記モールド部材は、
（Ａ）ＳｉＨ基と反応性を有する炭素−炭素二重結合を１分子中に少なくとも２個含有する有機化合物、
（Ｂ）１分子中に少なくとも２個のＳｉＨ基を含有する化合物、及び、
（Ｃ）ヒドロシリル化触媒
を含有する硬化性組成物であって、
（Ｂ）成分が、下記一般式（ＩＩＩ）
【化９】
2004292779.tif 000009
（式中Ｒ３は、水素原子、又は、ヒドロシリル化反応可能な官能基を持たない有機基を表す。）で表される化合物と１分子中に少なくとも２個のＳｉＨ基を有する化合物をヒドロシリル化反応して得ることができる化合物、及び／又は、下記一般式（ＩＶ）
【化１０】
2004292779.tif 000010
（式中Ｒ４は、水素原子、又は、ヒドロシリル化反応可能な官能基を持たない有機基を表し、それぞれのＲ４は同一であっても異なっていてもよい。）で表される化合物と１分子中に少なくとも３個のＳｉＨ基を有する化合物をヒドロシリル化反応して得ることができる化合物を含有することを特徴とする硬化性組成物を硬化させてなる硬化物
を含む発光ダイオード。
【請求項４４】  パッケージは、開口部底面において正の外部電極と負の外部電極との各端部が所定の間隔を隔てて露出するように成形樹脂にて一体成形されてなるものであり、
前記開口部底面において露出される各外部電極は、パッケージの成形樹脂が露出されてなる少なくとも一対の樹脂露出部を有するものである、請求項４２又は４３に記載の発光ダイオード。
【請求項４５】  パッケージの成形樹脂は、半結晶性ポリマー樹脂を含有する組成物である、請求項４２〜４４のいずれか１項に記載の発光ダイオード。
【請求項４６】  （Ａ）成分として、さらにトリアリルイソシアヌレートを含有する、請求項４２に記載の発光ダイオード。
【請求項４７】  Ｒ２が、水素原子、又は、炭素数１〜５０の一価の有機基である、請求項４２又は４６に記載の発光ダイオード。
【請求項４８】  （Ａ）成分の２０重量％以上を、一般式（ＩＩ）で表される化合物が占める、請求項４２、４６及び４７のいずれか１項に記載の発光ダイオード。
【請求項４９】  一般式（ＩＩ）で表される化合物がジアリルモノグリシジルイソシアヌレートである、請求項４６〜４８のいずれか１項に記載の発光ダイオード。
【請求項５０】  （Ｂ）成分が、１，３，５，７−テトラメチルシクロテトラシロキサンとトリアリルイソシアヌレートの反応物である、請求項４９記載の発光ダイオード。
【請求項５１】  Ｒ３及びＲ４が、水素原子、又は、炭素数１〜５０の一価の有機基である、請求項４３に記載の発光ダイオード。
【請求項５２】  （Ｂ）成分が、１，３，５，７−テトラメチルシクロテトラシロキサンとジアリルモノグリシジルイソシアヌレートの反応物、及び／又は、１，３，５，７−テトラメチルシクロテトラシロキサンとモノアリルジグリシジルイソシアヌレートを含有する、請求項４３に記載の発光ダイオード。
【請求項５３】  （Ｂ）成分として、１，３，５，７−テトラメチルシクロテトラシロキサンとジアリルモノグリシジルイソシアヌレートの反応物、及び／又は、１，３，５，７−テトラメチルシクロテトラシロキサンとモノアリルジグリシジルイソシアヌレートの反応物のみを含有する、請求項４３に記載の発光ダイオード。
【請求項５４】  （Ａ）成分がトリアリルイソシアヌレートである、請求項４３及び５１〜５３のいずれか１項に記載の発光ダイオード。
【請求項５５】  （Ａ）成分が、トリアリルイソシアヌレートとジアリルモノグリシジルイソシアヌレートの混合物である、請求項４３及び５１〜５３のいずれか１項に記載の発光ダイオード。
【手続補正３】
【補正対象書類名】明細書
【補正対象項目名】００１０
【補正方法】変更
【補正の内容】
【００１０】
すなわち第一の本発明は、
（Ａ）ＳｉＨ基と反応性を有する炭素−炭素二重結合を１分子中に少なくとも２個含有する有機化合物、
（Ｂ）１分子中に少なくとも２個のＳｉＨ基を含有する化合物、
（Ｃ）ヒドロシリル化触媒、
（Ｄ）シランカップリング剤及び／又はエポキシ基含有化合物、並びに、
（Ｅ）シラノール縮合触媒
を含有することを特徴とする硬化性組成物を硬化させてなる硬化物を有する発光ダイオードに関する。
【手続補正４】
【補正対象書類名】明細書
【補正対象項目名】００１１
【補正方法】変更
【補正の内容】
【００１１】
第一の本発明の好ましい態様は以下のとおりである。
（Ｅ）成分が、有機アルミニウム化合物及び／又はほう酸エステルであること。
（Ｄ）成分が、分子中にエポキシ基、メタクリル基、アクリル基、イソシアネート基、イソシアヌレート基、ビニル基及びカルバメート基からなる群より選ばれる少なくとも１個の官能基と加水分解性ケイ素基を有するシランカップリング剤であること。
（Ｄ）成分が、分子中にエポキシ基と加水分解性ケイ素基を有するシランカップリング剤であること。
【手続補正５】
【補正対象書類名】明細書
【補正対象項目名】００１２
【補正方法】変更
【補正の内容】
【００１２】
（Ｅ）成分が、アルミニウムキレート化合物及び／又はアルミニウムアルコラート化合物であること。
（Ｅ）成分が、アルミニウムエチルアセトアセテートジイソプロピレート、アルミニウムエチルアセトアセテートジイソブチレート、アルミニウムトリス（エチルアセトアセテート）、アルミニウムビスエチルアセトアセテートモノアセチルアセトネート及びアルミニウムトリス（アセチルアセトネート）からなる群より選ばれる少なくとも１種類であること。
【手続補正６】
【補正対象書類名】明細書
【補正対象項目名】００１３
【補正方法】変更
【補正の内容】
【００１３】
（Ｅ）成分が、ほう酸トリノルマルオクタデシル、ほう酸トリノルマルオクチル、ほう酸トリノルマルブチル、ほう酸トリイソプロピル、ほう酸トリノルマルプロピル、ほう酸トリエチル及びほう酸トリメチルからなる群より選ばれる少なくとも１種類であること。
（Ａ）成分が、下記一般式（Ｉ）
【手続補正７】
【補正対象書類名】明細書
【補正対象項目名】００１５
【補正方法】変更
【補正の内容】
【００１５】
（式中Ｒ１は炭素数１〜５０の一価の有機基を表し、それぞれのＲ１は異なっていても同一であってもよい。）で表される化合物であること。
（Ａ）成分がトリアリルイソシアヌレートであり、（Ｂ）成分が１，３，５，７−テトラメチルシクロテトラシロキサンとトリアリルイソシアヌレートの反応物であること。
（Ａ）成分として、下記一般式（ＩＩ）
【手続補正８】
【補正対象書類名】明細書
【補正対象項目名】００１７
【補正方法】変更
【補正の内容】
【００１７】
（式中Ｒ２は、水素原子、又は、ヒドロシリル化反応可能な官能基を持たない有機基を表す。）で表される化合物を含有すること。
（Ａ）成分として、さらにトリアリルイソシアヌレートを含有すること。
Ｒ２が、水素原子、又は、炭素数１〜５０の一価の有機基であること。
（Ａ）成分の２０重量％以上を、一般式（ＩＩ）で表される化合物が占めること。
【手続補正９】
【補正対象書類名】明細書
【補正対象項目名】００１８
【補正方法】変更
【補正の内容】
【００１８】
一般式（ＩＩ）で表される化合物はジアリルモノグリシジルイソシアヌレートであること。
（Ｂ）成分が、１，３，５，７−テトラメチルシクロテトラシロキサンとトリアリルイソシアヌレートの反応物であること。
（Ｂ）成分が、下記一般式（ＩＩＩ）
【手続補正１０】
【補正対象書類名】明細書
【補正対象項目名】００２２
【補正方法】変更
【補正の内容】
【００２２】
（式中Ｒ４は、水素原子、又は、ヒドロシリル化反応可能な官能基を持たない有機基を表し、それぞれのＲ４は同一であっても異なっていてもよい。）で表される化合物と１分子中に少なくとも３個のＳｉＨ基を有する化合物をヒドロシリル化反応して得ることができる化合物を含有すること。
【手続補正１１】
【補正対象書類名】明細書
【補正対象項目名】００２３
【補正方法】変更
【補正の内容】
【００２３】
Ｒ３及びＲ４が、水素原子、又は、炭素数１〜５０の一価の有機基であること。
（Ｂ）成分が、１，３，５，７−テトラメチルシクロテトラシロキサンとジアリルモノグリシジルイソシアヌレートの反応物、及び／又は、１，３，５，７−テトラメチルシクロテトラシロキサンとモノアリルジグリシジルイソシアヌレートの反応物を含有すること。
【手続補正１２】
【補正対象書類名】明細書
【補正対象項目名】００２４
【補正方法】変更
【補正の内容】
【００２４】
（Ｂ）成分として、１，３，５，７−テトラメチルシクロテトラシロキサンとジアリルモノグリシジルイソシアヌレートの反応物、及び／又は、１，３，５，７−テトラメチルシクロテトラシロキサンとモノアリルジグリシジルイソシアヌレートの反応物のみを含有すること。
（Ａ）成分がトリアリルイソシアヌレートであること。
（Ａ）成分が、トリアリルイソシアヌレートとジアリルモノグリシジルイソシアヌレートの混合物であること。
【手続補正１３】
【補正対象書類名】明細書
【補正対象項目名】００２５
【補正方法】変更
【補正の内容】
【００２５】
第二の本発明は、
発光素子と、該発光素子が配される外部電極が上面に形成された基板と、該基板上に接して設けられるモールド部材と、を備える発光ダイオードであって、
前記基板と前記モールド部材との接触面を１００％とした場合において、前記外部電極と前記モールド部材との接触面は５０％〜９０％であると共に、
前記モールド部材は、
（Ａ）ＳｉＨ基と反応性を有する炭素−炭素二重結合を１分子中に少なくとも２個含有する有機化合物、
（Ｂ）１分子中に少なくとも２個のＳｉＨ基を含有する化合物、
（Ｃ）ヒドロシリル化触媒、
（Ｄ）シランカップリング剤及び／又はエポキシ基含有化合物、並びに、
（Ｅ）シラノール縮合触媒
を含有する硬化性組成物の硬化物であることを特徴とする発光ダイオードに関する。
上記発光ダイオードにおいて、基板は、半結晶性ポリマー樹脂を含有する組成物から形成されたものであることが好ましい。
【手続補正１４】
【補正対象書類名】明細書
【補正対象項目名】００２６
【補正方法】変更
【補正の内容】
【００２６】
また第二の本発明は、発光素子と、該発光素子が配される底面と側壁とからなる開口部を有するパッケージと、前記開口部を封止するモールド部材と、を備える発光ダイオードであって、
前記パッケージは、前記開口部底面において外部電極の一端部が露出するように成形樹脂にて一体成形されてなるものであり、
前記開口部底面の面積を１００％とした場合において、前記開口部底面にて露出される外部電極の占有面積は５０〜９０％であると共に、
前記モールド部材は、
（Ａ）ＳｉＨ基と反応性を有する炭素−炭素二重結合を１分子中に少なくとも２個含有する有機化合物、
（Ｂ）１分子中に少なくとも２個のＳｉＨ基を含有する化合物、
（Ｃ）ヒドロシリル化触媒、
（Ｄ）シランカップリング剤及び／又はエポキシ基含有化合物、並びに、
（Ｅ）シラノール縮合触媒
を含有する硬化性組成物の硬化物であることを特徴とする発光ダイオードにも関する。
【手続補正１５】
【補正対象書類名】明細書
【補正対象項目名】００２７
【補正方法】変更
【補正の内容】
【００２７】
上記発光ダイオードにおいて、パッケージは、開口部底面において正の外部電極と負の外部電極との各端部が所定の間隔を隔てて露出するように成形樹脂にて一体成形されてなるものであり、
前記開口部底面において露出される各外部電極は、パッケージの成形樹脂が露出されてなる少なくとも一対の樹脂露出部を有するものであることが好ましい。
上記発光ダイオードにおいて、パッケージの成形樹脂は、半結晶性ポリマー樹脂を含有する組成物であることが好ましい。
【手続補正１６】
【補正対象書類名】明細書
【補正対象項目名】００２８
【補正方法】変更
【補正の内容】
【００２８】
第二の本発明の好適な態様を以下に示す。
（Ｄ）成分が、分子中にエポキシ基、メタクリル基、アクリル基、イソシアネート基、イソシアヌレート基、ビニル基及びカルバメート基からなる群より選ばれる少なくとも１個の官能基と加水分解性ケイ素基を有するシランカップリング剤であること。
（Ｅ）成分が、有機アルミニウム化合物及び／又はほう酸エステルであること。
（Ｅ）成分が、アルミニウムエチルアセトアセテートジイソプロピレート、アルミニウムエチルアセトアセテートジイソブチレート、アルミニウムトリス（エチルアセトアセテート）、アルミニウムビスエチルアセトアセテートモノアセチルアセトネート及びアルミニウムトリス（アセチルアセトネート）からなる群より選ばれる少なくとも１種類であること。
【手続補正１７】
【補正対象書類名】明細書
【補正対象項目名】００２９
【補正方法】変更
【補正の内容】
【００２９】
（Ｅ）成分が、ほう酸トリノルマルオクタデシル、ほう酸トリノルマルオクチル、ほう酸トリノルマルブチル、ほう酸トリイソプロピル、ほう酸トリノルマルプロピル、ほう酸トリエチル及びほう酸トリメチルからなる群より選ばれる少なくとも１種類であること。
（Ａ）成分がトリアリルイソシアヌレートであり、（Ｂ）成分が１，３，５，７−テトラメチルシクロテトラシロキサンとトリアリルイソシアヌレートの反応物であること。
硬化性組成物が、（Ａ）成分として、下記一般式（ＩＩ）
【手続補正１８】
【補正対象書類名】明細書
【補正対象項目名】００３０
【補正方法】変更
【補正の内容】
【００３０】
【化１５】
2004292779.tif 000011
【手続補正１９】
【補正対象書類名】明細書
【補正対象項目名】００３１
【補正方法】変更
【補正の内容】
【００３１】
（式中Ｒ２は、水素原子、又は、ヒドロシリル化反応可能な官能基を持たない有機基を表す。）で表される化合物を含有すること。
硬化性組成物が、（Ａ）成分として、さらにトリアリルイソシアヌレートを含有すること。
（Ａ）成分の２０重量％以上を、一般式（ＩＩ）で表される化合物が占めること。
一般式（ＩＩ）で表される化合物はジアリルモノグリシジルイソシアヌレートであること。
（Ｂ）成分が、１，３，５，７−テトラメチルシクロテトラシロキサンとトリアリルイソシアヌレートの反応物であること。
（Ｂ）成分が、下記一般式（ＩＩＩ）
【手続補正２０】
【補正対象書類名】明細書
【補正対象項目名】００３２
【補正方法】変更
【補正の内容】
【００３２】
【化１６】
2004292779.tif 000012
【手続補正２１】
【補正対象書類名】明細書
【補正対象項目名】００３３
【補正方法】変更
【補正の内容】
【００３３】
（式中Ｒ３は、水素原子、又は、ヒドロシリル化反応可能な官能基を持たない有機基を表す。）で表される化合物と１分子中に少なくとも２個のＳｉＨ基を有する化合物をヒドロシリル化反応して得ることができる化合物、及び／又は、下記一般式（ＩＶ）
【手続補正２２】
【補正対象書類名】明細書
【補正対象項目名】００３４
【補正方法】変更
【補正の内容】
【００３４】
【化１７】
2004292779.tif 000013
【手続補正２３】
【補正対象書類名】明細書
【補正対象項目名】００３５
【補正方法】変更
【補正の内容】
【００３５】
（式中Ｒ４は、水素原子、又は、ヒドロシリル化反応可能な官能基を持たない有機基を表し、それぞれのＲ４は同一であっても異なっていてもよい。）で表される化合物と１分子中に少なくとも３個のＳｉＨ基を有する化合物をヒドロシリル化反応して得ることができる化合物を含有すること。
（Ｂ）成分が、１，３，５，７−テトラメチルシクロテトラシロキサンとジアリルモノグリシジルイソシアヌレートの反応物、及び／又は、１，３，５，７−テトラメチルシクロテトラシロキサンとモノアリルジグリシジルイソシアヌレートの反応物を含有すること。
【手続補正２４】
【補正対象書類名】明細書
【補正対象項目名】００３６
【補正方法】変更
【補正の内容】
【００３６】
硬化性組成物が、（Ｂ）成分として、１，３，５，７−テトラメチルシクロテトラシロキサンとジアリルモノグリシジルイソシアヌレートの反応物、及び／又は、１，３，５，７−テトラメチルシクロテトラシロキサンとモノアリルジグリシジルイソシアヌレートの反応物のみを含有すること。
（Ａ）成分がトリアリルイソシアヌレートであること。
（Ａ）成分が、トリアリルイソシアヌレートとジアリルモノグリシジルイソシアヌレートの混合物であること。
【手続補正２５】
【補正対象書類名】明細書
【補正対象項目名】００３７
【補正方法】変更
【補正の内容】
【００３７】
さらに第二の本発明は、発光素子と、該発光素子が配置される底面と側壁とからなる開口部を有するパッケージと、該開口部を封止するモールド部材と、を備える発光ダイオードであって、
前記パッケージは、前記開口部底面において外部電極の一端部が露出するように成形樹脂にて一体成形されてなるものであり、
前記開口部底面の面積を１００％とした場合において、前記開口部底面にて露出される前記外部電極の占有面積は５０％〜９０％であり、
前記モールド部材は、
（Ａ）ＳｉＨ基と反応性を有する炭素−炭素二重結合を１分子中に少なくとも２個含有する有機化合物、
（Ｂ）１分子中に少なくとも２個のＳｉＨ基を含有する化合物、及び、
（Ｃ）ヒドロシリル化触媒
を含有する硬化性組成物であって、
（Ａ）成分として、下記一般式（ＩＩ）
【手続補正２６】
【補正対象書類名】明細書
【補正対象項目名】００３８
【補正方法】変更
【補正の内容】
【００３８】
【化１８】
2004292779.tif 000014
【手続補正２７】
【補正対象書類名】明細書
【補正対象項目名】００３９
【補正方法】変更
【補正の内容】
【００３９】
（式中Ｒ２は、水素原子、又は、ヒドロシリル化反応可能な官能基を持たない有機基を表す。）で表される化合物を含有することを特徴とする硬化性組成物を硬化させてなる硬化物
を含むことを特徴とする発光ダイオードに関する。
【手続補正２８】
【補正対象書類名】明細書
【補正対象項目名】００４０
【補正方法】変更
【補正の内容】
【００４０】
さらに第二の本発明は、発光素子と、該発光素子が配置される底面と側壁とからなる開口部を有するパッケージと、該開口部を封止するモールド部材と、を備える発光ダイオードであって、
前記パッケージは、前記開口部底面において外部電極の一端部が露出するように成形樹脂にて一体成形されてなるものであり、
前記開口部底面の面積を１００％とした場合において、前記開口部底面にて露出される前記外部電極の占有面積は５０％〜９０％であり、
前記モールド部材は、
（Ａ）ＳｉＨ基と反応性を有する炭素−炭素二重結合を１分子中に少なくとも２個含有する有機化合物、
（Ｂ）１分子中に少なくとも２個のＳｉＨ基を含有する化合物、及び、
（Ｃ）ヒドロシリル化触媒
を含有する硬化性組成物であって、
（Ｂ）成分が、下記一般式（ＩＩＩ）
【手続補正２９】
【補正対象書類名】明細書
【補正対象項目名】００４１
【補正方法】変更
【補正の内容】
【００４１】
【化１９】
2004292779.tif 000015
【手続補正３０】
【補正対象書類名】明細書
【補正対象項目名】００４２
【補正方法】変更
【補正の内容】
【００４２】
（式中Ｒ３は、水素原子、又は、ヒドロシリル化反応可能な官能基を持たない有機基を表す。）で表される化合物と１分子中に少なくとも２個のＳｉＨ基を有する化合物をヒドロシリル化反応して得ることができる化合物、及び／又は、下記一般式（ＩＶ）
【手続補正３１】
【補正対象書類名】明細書
【補正対象項目名】００４３
【補正方法】変更
【補正の内容】
【００４３】
【化２０】
2004292779.tif 000016
【手続補正３２】
【補正対象書類名】明細書
【補正対象項目名】００４４
【補正方法】変更
【補正の内容】
【００４４】
（式中Ｒ４は、水素原子、又は、ヒドロシリル化反応可能な官能基を持たない有機基を表し、それぞれのＲ４は同一であっても異なっていてもよい。）で表される化合物と１分子中に少なくとも３個のＳｉＨ基を有する化合物をヒドロシリル化反応して得ることができる化合物を含有することを特徴とする硬化性組成物を硬化させてなる硬化物
を含むことを特徴とする発光ダイオードに関する。
【手続補正３３】
【補正対象書類名】明細書
【補正対象項目名】００４５
【補正方法】変更
【補正の内容】
【００４５】
上記発光ダイオードにおいて、パッケージは、開口部底面において正の外部電極と負の外部電極との各端部が所定の間隔を隔てて露出するように成形樹脂にて一体成形されてなるものであり、前記開口部底面において露出される各外部電極は、パッケージの成形樹脂が露出されてなる少なくとも一対の樹脂露出部を有するものであることが好ましい。
【手続補正３４】
【補正対象書類名】明細書
【補正対象項目名】００４６
【補正方法】変更
【補正の内容】
【００４６】
上記発光ダイオードにおいて、パッケージの成形樹脂は、半結晶性ポリマー樹脂を含有する組成物であることが好ましい。
【手続補正３５】
【補正対象書類名】明細書
【補正対象項目名】００４７
【補正方法】変更
【補正の内容】
【００４７】
以下に（Ａ）成分として、一般式（ＩＩ）で表される化合物を含有する場合の好適な態様を示す。
（Ａ）成分として、さらにトリアリルイソシアヌレートを含有すること。
Ｒ２が、水素原子、又は、炭素数１〜５０の一価の有機基であること。
【手続補正３６】
【補正対象書類名】明細書
【補正対象項目名】００４８
【補正方法】変更
【補正の内容】
【００４８】
（Ａ）成分の２０重量％以上を、一般式（ＩＩ）で表される化合物が占めること。
一般式（ＩＩ）で表される化合物がジアリルモノグリシジルイソシアヌレートであること。
（Ｂ）成分が、１，３，５，７−テトラメチルシクロテトラシロキサンとトリアリルイソシアヌレートの反応物であること。
【手続補正３７】
【補正対象書類名】明細書
【補正対象項目名】００４９
【補正方法】変更
【補正の内容】
【００４９】
以下に（Ｂ）成分が、一般式（ＩＩＩ）で表される化合物と１分子中に少なくとも２個のＳｉＨ基を有する化合物をヒドロシリル化反応して得ることができる化合物、及び／又は、一般式（ＩＶ）で表される化合物と１分子中に少なくとも３個のＳｉＨ基を有する化合物をヒドロシリル化反応して得ることができる化合物を含有する場合の好適な態様を示す。
Ｒ３及びＲ４が、水素原子、又は、炭素数１〜５０の一価の有機基であること。
（Ｂ）成分が、１，３，５，７−テトラメチルシクロテトラシロキサンとジアリルモノグリシジルイソシアヌレートの反応物、及び／又は、１，３，５，７−テトラメチルシクロテトラシロキサンとモノアリルジグリシジルイソシアヌレートを含有すること。
【手続補正３８】
【補正対象書類名】明細書
【補正対象項目名】００５０
【補正方法】変更
【補正の内容】
【００５０】
（Ｂ）成分として、１，３，５，７−テトラメチルシクロテトラシロキサンとジアリルモノグリシジルイソシアヌレートの反応物、及び／又は、１，３，５，７−テトラメチルシクロテトラシロキサンとモノアリルジグリシジルイソシアヌレートの反応物のみを含有すること。
【手続補正３９】
【補正対象書類名】明細書
【補正対象項目名】００５１
【補正方法】変更
【補正の内容】
【００５１】
（Ａ）成分がトリアリルイソシアヌレートであること。
（Ａ）成分が、トリアリルイソシアヌレートとジアリルモノグリシジルイソシアヌレートの混合物であること。